(57)【要約】【課題】絶縁電線の密着性及び可とう性を向上させるため絶縁皮膜の焼き付けを浅くしても色相を濃くすることができ、これによって絶縁電線特有の光沢を付与することができる絶縁電線用塗料及びそれを用いた絶縁電線を提供する。【解決手段】樹脂による絶縁電線用塗料に硫黄化合物を添加して絶縁電線用塗料を作製する。この絶縁電線用塗料を、導体１に直接又は他の絶縁物を介して塗布したのち焼き付けし、これによって導体１を包んで色相改善被膜層２が形成された絶縁電線を作製する。【選択図】　図１
2004022184.tif 000002
【特許請求の範囲】
【請求項１】
樹脂による絶縁電線用塗料に硫黄化合物を添加して成る
ことを特徴とする絶縁電線用塗料。
【請求項２】
樹脂による絶縁電線用塗料の樹脂１００重量部に対して、硫黄化合物を０．５〜５．０重量部添加して成る
ことを特徴とする絶縁電線用塗料。
【請求項３】
樹脂による絶縁電線用塗料に硫黄化合物を添加して成る絶縁電線用塗料を、導体に直接又は他の絶縁物を介して塗布したのち焼き付けして形成した
ことを特徴とする絶縁電線。
【請求項４】
樹脂による絶縁電線用塗料の樹脂１００重量部に対して、硫黄化合物を０．５〜５．０重量部添加して成る絶縁電線用塗料を、導体に直接又は他の絶縁物を介して塗布したのち焼き付けして形成した
ことを特徴とする絶縁電線。
【発明の詳細な説明】
【０００１】
【発明の属する技術分野】
本発明は、モータの巻線等に塗布される絶縁電線用塗料及びそれを用いた絶縁電線に関する。
【０００２】
【従来の技術】
近年、電気機器においては、小型軽量化や高効率化等の要求が年々高まってきている。これら電気機器のモータの巻線に使用される絶縁電線には、高速機械巻線機により高速巻されても機械的劣化を受けないことが要求されている。高速機械巻線機により高速巻きされても機械劣化を受けないようにするためには、▲１▼絶縁電線の仕上外径を細めに仕上げること、▲２▼導体のしなやかさを増すこと、▲３▼絶縁電線の密着性を増すこと、▲４▼絶縁電線の可とう性を増すこと、▲５▼絶縁電線の機械的強度を増すこと、▲６▼絶縁電線の滑り性を増すこと等が重要である。このうち▲１▼〜▲３▼及び▲４▼は製造条件を適性にすることにより比較的改善されやすく、特に▲３▼及び▲４▼は絶縁皮膜の焼き付けを浅くすることにより対応することができる。
【０００３】
【発明が解決しようとする課題】
しかし、従来の絶縁電線において、上述のように密着性及び可とう性を向上させるために焼き付けを浅くすると絶縁電線の色相が薄くなってしまい、絶縁電線特有の光沢が失われるという問題がある。
【０００４】
本発明は、かかる点に鑑みてなされたものであり、絶縁電線の密着性及び可とう性を向上させるため絶縁皮膜の焼き付けを浅くしても色相を濃くすることができ、これによって絶縁電線特有の光沢を付与することができる絶縁電線用塗料及びそれを用いた絶縁電線を提供することを目的とする。
【０００５】
【課題を解決するための手段】
上記課題を解決するために、本発明の絶縁電線用塗料は、樹脂による絶縁電線用塗料に硫黄化合物を添加して成ることを特徴としている。
【０００６】
また、本発明の絶縁電線用塗料は、樹脂による絶縁電線用塗料の樹脂１００重量部に対して、硫黄化合物を０．５〜５．０重量部添加して成ることを特徴としている。
【０００７】
また、本発明の絶縁電線は、樹脂による絶縁電線用塗料に硫黄化合物を添加して成る絶縁電線用塗料を、導体に直接又は他の絶縁物を介して塗布したのち焼き付けして形成したことを特徴としている。
【０００８】
また、本発明の絶縁電線は、樹脂による絶縁電線用塗料の樹脂１００重量部に対して、硫黄化合物を０．５〜５．０重量部添加して成る絶縁電線用塗料を、導体に直接又は他の絶縁物を介して塗布したのち焼き付けして形成したことを特徴としている。
【０００９】
【発明の実施の形態】
以下、本発明の実施の形態について、図面を参照して詳細に説明する。
【００１０】
（実施の形態）
図１は、本発明の実施の形態に係る絶縁電線用塗料を用いた絶縁電線の構成を示す横断面図である。
【００１１】
この図１に示す絶縁電線は、絶縁電線用塗料の樹脂１００重量部に対して硫黄化合物を０．５〜５．０重量部添加して成る絶縁電線用塗料を、線状の導体１に、直接又は図示せぬ他の絶縁物を介して塗布した後、焼き付けして作製したものであり、その焼き付けによって導体１を包んで色相改善被膜層２が形成される。
【００１２】
絶縁電線用塗料には、ポリビニル，ポリエステル，ポリウレタン，ポリエステルイミド，ポリアミドイミド，ポリイミド等の樹脂があるが、特に本発明の絶縁電線用塗料としてはポリエステル，ポリエステルイミドを用いた場合に色相を濃くする効果が高く望ましい。
【００１３】
硫黄化合物には、チオサリチル酸，チオグリコール，チオジグリコール，チオフェンカルボン酸等があるが、特に本発明の絶縁電線用塗料としてはチオサリチル酸，チオグリコールを用いた場合に色相を濃くする効果が高く望ましい。
【００１４】
また、絶縁電線用塗料の樹脂１００重量部に対し硫黄化合物を０．５〜５．０重量部としたのは、０．５重量部以下では色相が濃くならず、逆に５．０重量部以上では絶縁電線用塗料の安定性及び塗装作業性が低下するからである。言い換えれば、０．５〜５．０重量部とすることによって、色相が濃く、絶縁電線用塗料の安定性及び塗装作業性が向上する。
【００１５】
また、図２に示すように、色相改善被膜層２の上に更に絶縁電線用塗料を塗布したのち焼き付けることによって、通常皮膜層３を形成しても良い。
【００１６】
次に、実際に、硫黄化合物を添加した絶縁電線用塗料を塗布して焼き付け作製した２種類の絶縁電線を下記表１に実施例１，２として示し、また、従来の方法で作製した２種類の絶縁電線を同表１に比較例１，２として示し、その説明を行う。但し、表１は、実施例１，２及び比較例１，２の絶縁電線の作業条件及び絶縁電線の特性を表したものである。
【００１７】
【表１】
2004022184.tif 000003
まず、実施例１，２及び比較例１，２を作製するに用いた基礎条件について説明する。導体１には、φ０．８ｍｍの銅線を用いた。絶縁電線用塗料には、大日精化工業株式会社のポリエステルイミド樹脂塗料ＥＨ−４０２、日立化成株式会社のポリアミドイミド樹脂塗料ＨＩ−４０６を用いた。
【００１８】
実施例１の絶縁電線は、まず、φ０．８ｍｍの軟銅線上に、ポリエステルイミド樹脂塗料ＥＨ−４０２に上記の樹脂分１００重量部に対してチオサリチル酸（メルカプト安息香酸）を０．５重量部添加して得た絶縁電線用塗料を、皮膜厚さが２０μｍとなるように塗布したのち焼き付けし、次いでその絶縁電線上にポリアミドイミド樹脂塗料ＨＩ−４０６を、皮膜厚さが７μｍとなるように塗布したのち焼き付けすることにより作製した複合絶縁電線である。但し、焼き付けを浅くするため塗装速度を通常より５％速くした。
【００１９】
実施例２の絶縁電線は、まず、φ０．８ｍｍの軟銅線上に、ポリエステルイミド樹脂塗料ＥＨ−４０２に上記の樹脂分１００重量部に対してチオグリコール（メルカプト酢酸）を０．５重量部添加し得た絶縁電線用塗料を、皮膜厚さが２０μｍとなるように塗布したのち焼き付けし、次いでその絶縁電線上にポリアミドイミド樹脂塗料ＨＩ−４０６を皮膜厚さが７μｍとなるように塗布して焼き付けすることにより作製した複合絶縁電線である。なお、焼き付けを浅くするため塗装速度を通常より１５％速くした。
【００２０】
比較例１の絶縁電線は、まず、φ０．８皿ｍの軟銅線上に、ポリエステルイミド樹脂塗料ＥＨ−４０２を皮膜厚さが２０μｍとなるように塗布したのち焼き付けし、次いでそのポリエステルイミドエナメル線上にポリアミドイミド樹脂塗料ＨＩ−４０６を皮膜厚さが７μｍとなるように塗布したのち焼き付けすることにより作製した複合絶縁電線である。なお、焼き付けを浅くするため塗装速度を通常より１５％速くした。
【００２１】
比較例２の絶縁電線は、まず、φ０．８ｍｍの軟銅線上に、ポリエステルイミド樹脂塗料ＥＨ−４０２を皮膜厚さが２０μｍとなるように塗布したのち焼き付けし、次いでそのポリエステルイミドエナメル線上にポリアミドイミド樹脂塗料ＨＩ−４０６を皮膜厚さが７μｍとなるように塗布したのち焼き付けすることにより作製した複合絶縁電線である。なお、塗装速度は通常通りとした。
【００２２】
このように作製した実施例１，２及び比較例１，２の絶縁電線を用いそれぞれ表１に示す試験を行った。
【００２３】
密着性は、直線状サンプルを同軸上の２５０ｍｍ離れた２つのクランプに固定し、サンプルの長さ方向に平行な２辺の皮膜を導体１に達するまで取り除く。その後、一方のクランプを回転させ皮膜が浮いた時点の回転数を測定した。
【００２４】
可とう性は、サンプルを２０％伸長させた後、表面の滑らかな丸棒に沿って線と線とが１０回接触するように５コイル巻き付け亀裂の有無を調査した。
【００２５】
ｔａｎδは、皮膜焼き付け度をサンプルの１ｋＨｚでの誘電正接が１０％に到達する温度を測定した。
【００２６】
色相は、硫黄化合物を添加しない絶縁電線用塗料を通常の塗装速度で焼き付けた比較例２の色相を標準として色相を調査した。
【００２７】
これらの結果、比較例１は、比較例２と比較してｔａｎδが約１０℃低く、皮膜焼き付け度が浅くなっていることがわかる。このため、密着性及び可とう性が比較例２よりも優れているが、色相が淡くなっている。一方、実施例１，２は、比較例１，２と比較すると、皮膜焼き付け度が浅く密着性及び可とう性が優れており、且つ色相が濃いままとなっている。
【００２８】
つまり、本実施の形態の絶縁電線用塗料を用いた絶縁電線によれば、絶縁電線の密着性及び可とう性を向上させるため絶縁皮膜の焼き付けを浅くしても色相を濃くすることができ、これによって絶縁電線特有の光沢を付与することができる。
【００２９】
【発明の効果】
以上説明したように、本発明によれば、樹脂による絶縁電線用塗料に硫黄化合物を添加して絶縁電線用塗料を作製し、この絶縁電線用塗料を、導体に直接又は他の絶縁物を介して塗布したのち焼き付けして絶縁電線を形成したので、絶縁電線の密着性及び可とう性を向上させるため絶縁皮膜の焼き付けを浅くしても色相を濃くすることができ、これによって絶縁電線特有の光沢を付与することができる。
【図面の簡単な説明】
【図１】実施の形態に係る絶縁電線用塗料を用いた絶縁電線の構成を示す横断面図である。
【図２】他の実施の形態に係る絶縁電線用塗料を用いた絶縁電線の構成を示す横断面図である。
【符号の説明】
１　導体
２　色相改善被膜層
３　通常皮膜層
【図１】
2004022184.tif 000004
【図２】
2004022184.tif 000005